【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
高エネルギーサーモメカニカルパルプ（ＴＭＰ）、低エネルギーＴＭＰおよびマイクロフィブリル化セルロースを含む紙製品であって、該紙製品の総質量に対して少なくとも約３０質量％の高エネルギーＴＭＰおよび低エネルギーＴＭＰを含み、高エネルギーＴＭＰと低エネルギーＴＭＰとの質量比が約９９：１〜約１：９９であり、低エネルギーＴＭＰが約８０〜約１３０ｃｍ3のカナダ標準ろ水度を有し、高エネルギーＴＭＰが１０〜６０ｃｍ3のカナダ標準ろ水度を有する、紙製品。
【請求項２】
無機粒子材料を更に含む、請求項１に記載の紙製品。
【請求項３】
前記マイクロフィブリル化セルロースが紙製品の約０．１〜約５質量％を構成する、請求項１または２に記載の紙製品。
【請求項４】
前記マイクロフィブリル化セルロースが、約２０〜約５０の繊維勾配を有する、請求項１〜３のいずれか１項に記載の紙製品。
【請求項５】
前記マイクロフィブリル化セルロースが、粉砕媒体の存在下で、水性環境において、セルロースを含む繊維基材をマイクロフィブリル化することを含む方法により得ることができる、請求項１〜４のいずれか１項に記載の紙製品。
【請求項６】
前記マイクロフィブリル化プロセスが、粉砕媒体および無機粒子材料の存在下で、セルロースを含む繊維基材を粉砕することを含む、請求項２に記載の紙製品。
【請求項７】
高エネルギーＴＭＰが、総投入エネルギー量がパルプにおける繊維の総乾燥質量に対して２．７ＭＷｈｔ-1以上であるＴＭＰパルプリファイニングプロセスから得られ、かつ低エネルギーＴＭＰが、総投入エネルギー量がパルプにおける繊維の総乾燥質量に対して２．０ＭＷｈｔ-1以下であるパルプリファイニングプロセスから得られる、請求項１〜６のいずれか１項に記載の紙製品。
【請求項８】
前記無機粒子材料が、アルカリ土類金属の炭酸塩もしくは硫酸塩、含水カンダイトクレイ、無水カンダイトクレイ、タルク、雲母、パーライト、珪藻土、水酸化マグネシウム、三水和アルミニウム、およびそれらの組合せ、のうちの少なくとも一つを含む、請求項２または６に記載の紙製品。
【請求項９】
前記アルカリ土類金属の炭酸塩もしくは硫酸塩が、炭酸カルシウム、炭酸マグネシウム、ドロマイトもしくは石膏であるか、前記含水カンダイトクレイが、カオリン、ハロイサイトもしくはボールクレイであるか、または前記無水カンダイトクレイが、メタカオリンもしくは完全焼成カオリンである、請求項８に記載の紙製品。
【請求項１０】
前記無機粒子材料が、カオリンである、請求項８に記載の紙製品。
【請求項１１】
前記カオリンが、１０〜７０の形状係数、および／または１０〜５０の勾配を有する、請求項１０に記載の紙製品。
【請求項１２】
高エネルギーＴＭＰと低エネルギーＴＭＰとの質量比が、約９９：１〜約４０：６０である、請求項１〜１１のいずれか１項に記載の紙製品。
【請求項１３】
以下の特性：
（ｉ）  約３００ｃｍ3分-1未満のベンドステン透気度；
（ｉｉ）  少なくとも約０．７ｋＰａｍ2ｇ-1の破裂強度指数；
（ｉｉｉ）  少なくとも約２２Ｎｍｇ-1のＭＤ引張強度指数
のうちの１つ以上を有する、請求項１〜１２のいずれか１項に記載の紙製品。
【請求項１４】
該紙製品がカレンダー加工されている紙を含む、請求項１〜１３のいずれか１項に記載の紙製品。
【請求項１５】
該紙製品がスーパーカレンダー加工されている紙を含む、請求項１〜１４のいずれか１項に記載の紙製品。
【請求項１６】
請求項１〜１５のいずれか１項に記載の紙製品を調製するのに適した製紙用組成物。
【請求項１７】
（ｉ）適切な量で、高エネルギーＴＭＰ、低エネルギーＴＭＰ、マイクロフィブリル化セルロースを混合して、製紙用組成物を形成すること、および（ｉｉ）前記製紙用組成物から紙製品を形成することを含む、請求項１〜１５のいずれか１項に記載の紙製品を調製する方法。
【請求項１８】
形成した紙製品が、カレンダリングおよびスーパーカレンダリングのうちの少なくとも一つの前に、コーティング組成物によりコートされる、請求項１７に記載の方法。
【請求項１９】
約１０〜約６０ｃｍ3のカナダ標準ろ水度を有する高エネルギーＴＭＰ、および約８０〜約１３０ｃｍ3のカナダ標準ろ水度を有する低エネルギーＴＭＰを含む紙製品における、２０〜５０の繊維勾配を有するマイクロフィブリル化セルロースの使用であって、前記紙製品が、該紙製品の総質量に対して少なくとも３０質量％の高エネルギーＴＭＰおよび低エネルギーＴＭＰを含み、高エネルギーＴＭＰと低エネルギーＴＭＰとの質量比が９９：１〜１：９９である、前記使用。
【請求項２０】
（ｉ）紙製品の透気度を低下させるため、および／または（ｉｉ）紙製品の強度を向上させるための、請求項１９に記載のマイクロフィブリル化セルロースの使用。
【請求項２１】
強度が破裂強度と引張強度のうちの一方である、請求項２０に記載のマイクロフィブリル化セルロースの使用。
【請求項２２】
最大約５０質量％の前記無機粒子材料を含む、請求項２、６及び８〜１１のいずれか１項に記載の紙製品。
【請求項２３】
前記カオリンの少なくとも約５０質量％が、約２μｍ未満の等価球径を有する、請求項１０または１１に記載の紙製品。
【請求項２４】
前記製紙用組成物の形成が、無機粒子を、前記高エネルギーＴＭＰ、低エネルギーＴＭＰおよびマイクロフィブリル化セルロースと適切な量で混合することを含む、請求項１７または１８に記載の方法。
【請求項２５】
前記紙製品をカレンダリングすること、および前記紙製品をスーパーカレンダリングすること、のうちの少なくとも一つを更に含む、請求項１７または１８に記載の方法。
【請求項２６】
前記紙製品が、最大約５０質量％の無機粒子材料を含む、請求項１９〜２１のいずれか１項に記載の紙製品におけるマイクロフィブリル化セルロースの使用。
【手続補正２】
【補正対象書類名】明細書
【補正対象項目名】００６５
【補正方法】変更
【補正の内容】
【００６５】
【表２】
2016513759.tif 000001
本発明のまた別の態様は、以下のとおりであってもよい。
〔１〕高エネルギーＴＭＰ、低エネルギーＴＭＰおよびマイクロフィブリル化セルロースを含み、無機粒子材料を含んでもよい紙製品であって、該紙製品の総質量に対して少なくとも約３０質量％の高エネルギーＴＭＰおよび低エネルギーＴＭＰを含み、高エネルギーＴＭＰと低エネルギーＴＭＰとの質量比が約９９：１〜約１：９９である、紙製品。
〔２〕最大約５０質量％の無機粒子材料、例えば約１０〜約４５質量％の無機粒子材料を含む、前記〔１〕に記載の紙製品。
〔３〕前記マイクロフィブリル化セルロースが紙製品の約０．１〜約５質量％を構成する、前記〔１〕または〔２〕に記載の紙製品。
〔４〕前記マイクロフィブリル化セルロースが、約２０〜約５０の繊維勾配を有する、前記〔１〕〜〔３〕のいずれか１項に記載の紙製品。
〔５〕前記マイクロフィブリル化セルロースが、粉砕媒体の存在下で、かつ前記無機粒子材料の存在下でもよく、水性環境において、セルロースを含む繊維基材をマイクロフィブリル化することを含む方法により得ることができる、前記〔１〕〜〔４〕のいずれか１項に記載の紙製品。
〔６〕前記マイクロフィブリル化工程が、粉砕媒体の存在下で、かつ無機粒子材料の存在下でもよく、セルロースを含む繊維基材を粉砕することを含む、前記〔５〕に記載の紙製品。
〔７〕高エネルギーＴＭＰが、総投入エネルギー量がパルプにおける繊維の総乾燥質量に対して２．７ＭＷｈｔ-1以上であるＴＭＰパルプリファイニング工程から得られ、かつ低エネルギーＴＭＰが、総投入エネルギー量がパルプにおける繊維の総乾燥質量に対して２．０ＭＷｈｔ-1以下であるパルプリファイニング工程から得られる、前記〔１〕〜〔６〕のいずれか１項に記載の紙製品。
〔８〕前記無機粒子材料が、アルカリ土類金属の炭酸塩もしくは硫酸塩、例えば、炭酸カルシウム、炭酸マグネシウム、ドロマイト、石膏、含水カンダイトクレイ、例えば、カオリン、ハロイサイトまたはボールクレイ、無水（焼成）カンダイトクレイ、例えば、メタカオリンまたは完全焼成カオリン、タルク、雲母、パーライトまたは珪藻土、または水酸化マグネシウム、または三水和アルミニウム、またはそれらの組合せである、前記〔１〕〜〔７〕のいずれか１項に記載の紙製品。
〔９〕前記無機粒子材料が、カオリンであり、カオリンの少なくとも約５０質量％が、約２μｍ未満のｅ．ｓ．ｄ．を有してもよい、前記〔８〕に記載の紙製品。
〔１０〕前記カオリンが、約１０〜約７０の形状係数、および／または約１０〜約５０の勾配を有する、前記〔９〕に記載の紙製品。
〔１１〕高エネルギーＴＭＰと低エネルギーＴＭＰとの質量比が、約９９：１〜約４０：６０である、前記〔１〕〜〔１０〕のいずれか１項に記載の紙製品。
〔１２〕以下の特性：
（ｉ）  約３００ｃｍ3分-1未満、例えば約２００ｃｍ3分-1未満のベンドステン透気度；
（ｉｉ）  少なくとも約０．７ｋＰａｍ2ｇ-1、例えば少なくとも約０．７５ｋＰａｍ2ｇ-1の破裂強度指数；
（ｉｉｉ）  少なくとも約２２Ｎｍｇ-1、例えば少なくとも約２２．５Ｎｍｇ-1のＭＤ引張強度指数
のうちの１つ以上を有する、前記〔１〕〜〔１１〕のいずれか１項に記載の紙製品。
〔１３〕カレンダー加工またはスーパーカレンダー加工されている紙、例えば、スーパーカレンダー加工されている雑誌用紙である、前記〔１〕〜〔１２〕のいずれか１項に記載の紙製品。
〔１４〕前記〔１〕〜〔１３〕のいずれか１項に記載の紙製品を調製するのに適した製紙用組成物。
〔１５〕（ｉ）適切な量で、高エネルギーＴＭＰ、低エネルギーＴＭＰ、マイクロフィブリル化セルロース、および任意の無機粒子を混合して、製紙用組成物を形成すること、（ｉｉ）前記製紙用組成物から紙製品を形成することを含み、（ｉｉｉ）紙製品をカレンダリングし、かつスーパーカレンダリングしてもよい工程を含んでもよい、前記〔１〕〜〔１３〕のいずれか１項に記載の紙製品を調製する方法。
〔１６〕形成した紙製品が、カレンダリングし、かつスーパーカレンダリングしてもよい工程の前に、塗工用組成物により塗工される、前記〔１５〕に記載の方法。
〔１７〕高エネルギーＴＭＰおよび低エネルギーＴＭＰを含む紙製品において、約２０〜約５０の繊維勾配を有してもよいマイクロフィブリル化セルロースの使用であって、前記紙製品が、該紙製品の総質量に対して少なくとも約３０質量％の高エネルギーＴＭＰおよび低エネルギーＴＭＰを含み、高エネルギーＴＭＰと低エネルギーＴＭＰとの質量比が約９９：１〜約１：９９、例えば約９９：１〜約４０：６０、または約５５：４５〜約４５：５５であり、前記紙製品が最大約５０質量％の無機粒子材料を含んでもよい、前記使用。
〔１８〕（ｉ）紙製品の透気度を低下させるため、および／または（ｉｉ）紙製品の強度を向上させるための、前記〔１７〕に記載のマイクロフィブリル化セルロースの使用。
〔１９〕強度が破裂強度と引張強度の一方または両方である、前記〔１８〕に記載のマイクロフィブリル化セルロースの使用。